"ポリメタクリル酸エステルと、アルカンジオールジメタクリレートと、メタクリロイロキシアルキルジカルボン酸エステルとの共重合体に脂肪族アルコールが4重量以上50重量未満の範囲で含まれていることを特徴とする形状記憶樹脂。前記アルカンジオールジメタクリレートはジメタクリル酸1,6-ヘキサンジオールであることを特徴とする請求項1記載の形状記憶樹脂。前記メタクリロイロキシアルキルジカルボン酸エステルはメタクリロイロキシエチルコハク酸メチルであることを特徴とする請求項1又は2に記載の形状記憶樹脂。前記脂肪族アルコールは炭素数が1以上10以下のアルコールであることを特徴とする請求項1乃至3のいずれか1項記載の形状記憶樹脂。の形状記憶樹脂。前記請求項1乃至4のいずれか1項記載の形状記憶樹脂を用いたことを特徴とする歯列矯正器具。矯正前の歯列を矯正後に所望の位置へ誘導するため、所定の位置に所定の形状を有する凹部を備え、該凹部を該矯正前の歯列に被せて歯列矯正を行うことを特徴とする請求項5記載の歯列矯正器具。ポリメタクリル酸エステル系樹脂に脂肪族アルコールが含まれてなる形状記憶樹脂の粘弾特性の制御方法であって、該脂肪族アルコールの含有量を制御することによって該形状記憶樹脂の粘弾特性を制御することを特徴とする形状記憶樹脂の粘弾特性の制御方法。前記脂肪族アルコールは炭素数が1以上10以下であることを特徴とする請求項7記載の形状記憶樹脂の粘弾特性の制御方法。前記ポリメタクリル酸エステル系樹脂はポリメタクリル酸エチルと、アルカンジオールジメタクリレートと、メタクリロイロキシアルキルジカルボン酸エステルとを重合開始剤とともに混合して重合させた共重合物であることを特徴とする請求項7又は8に記載の形状記憶樹脂の粘弾特性の制御方法。しかし、形状記憶樹脂の利用価値を高めるためは、優れた形状記憶効果を有することだけでは不十分であり、特に、矯正歯科の材料として用いる場合には審美的な面を考慮して無色透明であることが要求される。この点、上記非特許文献1の形状記憶樹脂は優れた形状記憶効果を有しているものの、樹脂が褐色に着色して不透明になり、美観上の大きな問題となっていた。また、形状記憶樹脂の粘弾特性が所望の値となるように制御するための方法が求められていた。本発明は、上記従来の実情に鑑みてなされたものであり、優れた形状記憶効果とともに、経時的な色の変化が少なく、透明性を長期間保持できる形状記憶樹脂及びそれを用いた歯列矯正器具を提供することを目的とする。また、形状記憶樹脂の粘弾特性が所望の値となるように制御するための方法を提供することを目的とする。本発明者らは、非特許文献1の形状記憶樹脂すなわち、ポリメチルメタクリレートにメタノールやエタノールを添加した形状記憶樹脂が着色することを防ぐために、架橋剤を加えてポリメチルメタクリレートを3次元網目構造とし、このことによって化学的な安定性を向上させることを考えた。このための架橋剤として、アルカンジオールジメタクリレートを選択した。なぜならば、アルカンジオールジメタクリレートはメタクリロイロキシ基を複数含むために、ポリメチルメタクリレートのメタクリロイロキシ基残基とのあいだで架橋反応が可能となるからである。そしてさらには、樹脂に適度の柔軟性を付与するために、メタクリロイロキシアルキルジカルボン酸エステルを可塑剤として選択した。そして、これらを脂肪族アルコールの存在下で共重合させたところ、上記課題を解決できることを見出し、本発明を完成した。すなわち、本発明の形状記憶樹脂は、ポリメタクリル酸エステルと、アルカンジオールジメタクリレートと、メタクリロイロキシアルキルジカルボン酸エステルとの共重合体に脂肪族アルコールが4重量以上50重量未満の範囲で含まれていることを特徴とする。本発明者らの試験結果によれば、このような組成の樹脂であれば、優れた形状記憶性能を有し、経時的な色の変化が少なく、透明性を長期間保持できる形状記憶樹脂となる。脂肪族アルコールの含有量は4重量以上50重量未満の範囲で含まれていることを必要とする。脂肪族アルコールの含有量が4重量未満では弾性歪及び永久歪が小さく、柔軟性に欠ける樹脂となるため、例えば歯科用矯正材料等に用いた場合に、応力がかかりすぎたり、脆くて割れたりするおそれがある。また、脂肪族アルコールの含有量が50重量を超えると重合度が低くて機械的強度に劣る樹脂となる。好ましいのは5重量以上40重量以下であり、最も好ましいのは5.5重量以上35重量以下である。前記アルカンジオールジメタクリレートとしては、炭素数が3~10のアルカンジオールのメタクリル酸ジエステルが好ましく、さらには炭素数が4~8のアルカンジオールのメタクリル酸ジエステルが好ましい。発明者らはアルカンジオールジメタクリレートとしてジメタクリル酸1,6-ヘキサンジオールを用いれば、上記本発明の課題を確実に解決できることを確認している。また、メタクリロイロキシアルキルジカルボン酸エステルとは、下記構造式1で示される化合物でありただし、R1、R2及びR3はアルキレン基を示す例えばメタクリロイロキシエチルコハク酸メチル等が挙げられる。R1は炭素数が1~6が好ましく、さらには2~3が好ましい。また、R2は炭素数が1~6が好ましく、さらには2~4が好ましい。また、R3は炭素数が1~4が好ましく、さらには1~2が好ましい。また、脂肪族アルコールは炭素数が1以上10以下であることが好ましい。炭素数が10を超える脂肪族アルコールを添加した場合、脂肪族アルコールの単位重量あたりの水酸基の数が少なくなり、形状記憶性能が発揮され難くなるおそれがある。さらに好ましいのは炭素数が2以上5以下の脂肪族アルコールである。炭素数が1のメタノールは毒性があり、生体適合材料に反することとなる。また、食品添加物として頻用されているアルコールの炭素数は2以上5以下であり、生体に対する安全性から炭素数がこの範囲のアルコールであることが好ましい。本発明の形状記憶樹脂は、歯列矯正器具に適用することができる。例えば、前述した特許文献1~4に示されたワイヤーを用いた歯列矯正器具について、ワイヤーを本発明の形状記憶樹脂で作製することができる。このような、ワイヤー式の歯列矯正器具とすれば、装着中の変色も少ないため、審美性に優れた歯列矯正器具となる。また、歯列矯正の途中でワイヤーが緩んだとしても、取り外して温度を上げてもとの形状に戻した後、再び装着することができ、テンションの微調整の必要性も少なくなる。また、本発明の形状記憶樹脂を用いた別の歯列矯正器具として、矯正前の歯列を矯正後に所望の位置へ誘導するため、所定の位置に所定の形状を有する凹部を備え、該凹部を該矯正前の歯列に被せて歯列矯正を行うこともできる。こうであれば、装着中の変色も少ないため、審美性に優れた歯列矯正器具となる。また、装着中に歯列矯正器具が変形して歯列に対する応圧が低下した場合、歯列矯正器具を歯列から外して温度を高めてもとの形状に戻した後、再び装着することができる。このため、1つの型で歯列を移動させうる距離を大きくできることから、ひいては歯列矯正器具の型の数を減らすことができる。また、本発明者らは、ポリメタクリル酸エステル系樹脂に脂肪族アルコールが含まれてなる形状記憶樹脂において、脂肪族アルコールの含有量を制御することにより、形状記憶樹脂の粘弾特性瞬間弾性率、遅延弾性率、粘性率等をいうを容易に制御することができることを見出し、本発明の形状記憶樹脂の粘弾特性の制御方法を完成した。すなわち、本発明の形状記憶樹脂の粘弾特性の制御方法は、ポリメタクリル酸エステル系樹脂に脂肪族アルコールが含まれてなる形状記憶樹脂の粘弾特性の制御方法であって、該脂肪族アルコールの含有量を制御することによって該形状記憶樹脂の粘弾特性を制御することを特徴とする。脂肪族アルコールの制御範囲は4重量以上50重量未満の範囲で所望の粘弾特性となるように制御することが好ましい。また、脂肪族アルコールは炭素数が1以上10以下であることが好ましい。炭素数が10を超える脂肪族アルコールを添加した場合、形状記憶性能が発揮され難くなる。この原因については明確にはなっていないが、脂肪族アルコールの単位重量あたりの水酸基の数が少なくなることに起因するものと考えられる。また、炭素数が小さい脂肪族アルコールほど、樹脂から蒸発して散逸し易くなる。また、炭素数が1のメタノールは毒性があり、生体適合材料には反することとなる。以上を勘案すれば、さらに好ましいのは炭素数が2~8の脂肪族アルコールであり、最も好ましいのは炭素数が3~5の脂肪族アルコールである。また、ポリメタクリル酸エチル系樹脂としては、ポリメタクリル酸エチルと、メタクリル酸エチルとを重合開始剤とともに混合して重合させた共重合物を用いることができる。さらには、ポリメタクリル酸エチル系樹脂として、ポリメタクリル酸エステル系樹脂はポリメタクリル酸エチルと、アルカンジオールジメタクリレートと、メタクリロイロキシアルキルジカルボン酸エステルとを重合開始剤とともに混合して重合させた共重合物を用いることもできる。この場合には、形状記憶性能と共に、優れた耐変色性を付与することができる。本発明の形状記憶樹脂は、ポリメタクリル酸エステルと、アルカンジオールジメタクリレートと、メタクリロイロキシアルキルジカルボン酸エステルとの共重合体に脂肪族アルコールが4重量以上50重量未満の範囲で含まれている。このうち、アルカンジオールジメタクリレートは2つメタクリロイロキシ基を有するため、ポリメタクリル酸エチルどうしを架橋する架橋剤としての役割を果たし、形状記憶樹脂が3次元網目構造をとることとなり、機械的強度に優れた樹脂となるとともに、樹脂の化学的安定化に寄与し、着色を防ぐ。このような架橋剤としては、例えばジメタクリル酸1,6-ヘキサンジオールなどが挙げられる。また、メタクリロイロキシアルキルジカルボン酸エステルは可塑剤としての役割を担い、樹脂に適度な柔軟性を付与させることができる。メタクリロイロキシアルキルジカルボン酸エステルとして、具体的にはジメタクリル酸1,6-ヘキサンジオール等が挙げられる。上記の架橋剤成分、可塑剤成分及び脂肪族アルコールを適宜、所定量加えることにより、所望の硬さ及び所望の柔軟性を有する形状記憶樹脂とすることができる。本発明の形状記憶樹脂の用途としては、例えば歯科用の矯正材料として、歯列矯正用のマウスピースとしたり、ワイヤー式の歯列矯正器具のワイヤー材料としたり、巻き爪防止用の矯正材料として爪に貼り付けたりすることができる。これにより、歯列を矯正したり、巻き爪を矯正したりすることができる。また、これらの歯列矯正器具によれば、装着中の変色も少ないため、審美性に優れた歯列矯正器具となる。また、装着後に歯列矯正器具が変形しても、これを取り外して温かい湯につけたり、暖かい飲料を飲む等して変形をもとに戻すことができる。このため、1つの歯列矯正器具で長い距離の歯列の移動が可能となり、ひいては、必要な歯列矯正器具の数を減らすことができる。以下に、本発明を具体化した実施例を詳細に説明する。実施例1実施例1では、まず以下のようにして粉末Aと、溶液Bとを調製した。1粉末Aの調製粉末Aはポリエチルメタクリレート以下PEMAということがある296gと、過酸化ベンゾイル0036g1.2とを混合したものであり、株式会社松風研究所開発部製である。2溶液Bの調製メタクリロイロキシエチルコハク酸メチル以下TAという076gとジメタクリル酸1,6へキサンジオール113g以下HXというとを混合し、さらにN、N―ジメチル―p―トルイジンを0.75添加した溶液を用意した。なお、この溶液は株式会社松風研究所開発部製のものを使用した。さらに、1-ブタノール021g関東化学株式会社製を添加してよく混合したものを溶液Bとした。3重合上記のようにして調製した粉末A及び溶液Bを高さ12mm、直径6mmの有底円筒容器に入れ、混合して重合させて実施例1-1の形状記憶樹脂成形物とした。また、同様にして高さ20mm、直径13mmの有底円筒容器に入れ、混合して重合させて実施例1-2の形状記憶樹脂成形物とした。実施例2~4及び比較例1実施例2では1-ブタノールの添加量を047gとし、実施例3では081gとし、実施例4では126gとし、その他については実施例1と同様にして溶液Bを調製し、さらには実施例1-1と同様にして高さ12mm、直径6mmの形状記憶樹脂成形物実施例2-1~4-1及び高さ20mm、直径13mmの形状記憶樹脂成形物実施例2-2~4-2を作製した。また、比較例1では1-ブタノールを添加せず、その他については実施例1と同様にして溶液Bを調製し、さらには実施例1-1と同様にして高さ12mm、直径6mmの形状記憶樹脂成形物比較例1-1及び高さ20mm、直径13mmの形状記憶樹脂成形物比較例1-2を作製した。表1に実施例1~4及び比較例1の形状記憶樹脂についての組成をまとめて示す。実施例5~8実施例5~8では、実施例1~4におけるポリエチルメタクリレートPEMAの替わりに、ポリメチルメタクリレートPMMAを用いた。その他については実施例1と同様であり、説明を省略する。比較例2~5比較例2~5では、ポリエチルメタクリレートPEMA3gと、エチルメタクリレートモノマー2gと、過酸化ベンゾイル0036gとを混合し、さらには、メタノールを比較例2は0.21g、比較例3は0.47g、比較例4は0.81g、比較例5は1.26gを加えて混合し、高さ12mm、直径6mmの有底円筒容器に入れ、混合して重合させて比較例2~5の形状記憶樹脂成形物とした。比較例6~9比較例6~9では、比較例2~5におけるメタノールに替えてエタノールを用いた。その他は比較例2~5と同様であり説明を省略する。比較例10~13比較例10~13では、比較例2~5におけるポリエチルメタクリレートPEMAに替えてポリメチルメタクリレートPMMAを用いた。その他は比較例2~5と同様であり説明を省略する。比較例14~17比較例14~17では、比較例10~13におけるメタノールに替えてエタノールを用いた。その他は比較例10~13と同様であり説明を省略する。比較例18比較例18では、樹脂中に含まれる1-ブタノールの添加量を50重量とし、その他については実施例1と同様とした。比較例19比較例19では、樹脂中に含まれる1-ブタノールの添加量を50重量とし、その他については実施例5と同様とした。評価上記実施例1~4及び比較例1の形状記憶樹脂成形物について、弾性歪み、永久歪み、形状回復率、粘弾性試験、赤外分光分析、経時的重量変化及び圧縮弾性率の測定を行った。また、実施例1~4及び比較例2~5の形状記憶樹脂組成物について肉眼観察による色彩の比較を行った。以下に、その詳細を述べる。なお、比較例18及び比較例19については、流動性を有する共重合体なり、弾性歪み、永久歪み、形状回復率、粘弾性試験及び圧縮弾性率の測定を行うことが困難であったため、試験を行わなかった。<弾性歪み及び永久歪みの測定>実施例1-2、2-2、3-2、4-2及び比較例1-2の形状記憶樹脂成形物について、定荷重歪み試験機を用い、室温下における弾性歪み及び永久歪みを求めた。測定方法は、図1に示すように、まず、プランジャー100gfcm2を実施例1-2、2-2、3-2、4-2及び比較例2-1の形状記憶樹脂成形物に載せ、30秒経過した時のダイアルゲージのメモリをAと記録し、さらに30秒経過後、900gfcm2の応力を10秒間で静かに加えた20秒経過後ダイアルゲージの目盛りをBと記録してから、900gfcm2の負荷を除去した。そして、60秒経過後、ダイアルゲージの目盛りをCと記録し、下記式1より弾性歪みを求め、下記式2より永久歪みを求めた。弾性歪み=BA試料の高さ×100式1永久歪み=CA試料の高さ×100式2その結果、図2に示すように、1-ブタノールの添加量が多くなるにつれて、弾性歪み値が上昇した相関係数R=0964。また、永久歪みについても、図3に示すように、1-ブタノールの添加量が多くなるにつれて上昇した相関係数R=0989。<形状回復率の測定>実施例4-1の形状記憶樹脂成形物について、万能拭験機及び直径を計測し、以下の式3及び4より縦方向及び横方向の回復率を求めた。縦方向の形状回復率高さ=×100式3横方向の形状回復率直径=×100式4縦方向の形状回復率の結果を図4に示す。この図に示すように、浸漬する時間が1分間においては、37°Cでは134、50°Cでは757、60°Cでは913となった。また、浸漬する時間を9分間とした場合には、縦方向の形状回復率は、37°Cは502、50°C及び60°Cでは約100であった。すなわち、縦方向の形状回復率は、浸漬する時間が長いほど形状回復率は高く、浸漬する時間が9分間の場合、温度が50°C以上においては、ほぼもとの形状どおりに回復する結果となった。さらには、浸漬する時の温度が高い程、形状回復率が高い結果となった。また、横方向の形状回復率についても、図5に示すように、縦方向の形状回復率と同様に、浸漬する時間が長いほど形状回復率は高く、浸漬温度が高い程形状回復率が高い結果となった。以上より、実施例4-1の形状記憶樹脂成形物は、優れた形状記憶機能を有することが分かった。また、温度と形状回復率との相関を調べるため、37,50,60°Cにおける各時間の縦方向の形状回復率高さからアレニウスプロットを行った。アレニウスの式は下記式5に示す。k=AExp式5k:反応速度定数、E活性化エネルギー、A定数、R気体定数、T絶対温度横軸を絶対温度の逆数、縦軸を回復率の対数としたグラフ上に、37,50,60°Cの縦方向の形状回復率をプロットし、この3点の1次近似式の傾きから活性化エネルギーを求めた。37°C、50°C及び60°Cにおける各時間の縦方向の形状回復率のアレニウスプロットを図6に示す。アレニウスプロットは、浸漬する時間が1分、3分、5分、7分及び9分のいずれにおいても全て直線にはならず、変曲点があることが分かった。さらには、図7に示すように、活性化エネルギーは浸漬する時間が長くなるほど低くなることが分かったε0となる。900秒後の応力はσ900E2ε0となる。σ0及びσ900は測定により、ε0は試料の高さから変位させた量を除することにより求め、それぞれを式に代入することによって、E1及びE2を算出した。ηは下記式6より算出した。全ての試験において各試料はn=5とし、統計解析はコントロール群と実験群の比較はt検定を行い、群間内の比較はボンフェローニ法による多重比較検定を行った。σE2ε0E1ε0expt式6粘弾性試験の結果を図10に示す。この図から、実施例1-2、2-2、3-2、4-2の形状記憶樹脂成形物は、荷重60秒後までに応力がほとんど消失することが分かった。これに対し、1ブタノールを添加していない比較例1-2では、荷重60秒後までに応力が急激に下がるものの、それ以降はあまり下がらなくなった。また、瞬間弾性率E1E2については、図11に示すように、1-ブタノールの添加量が増えるほど、低下した相関係数r=0962。さらに、遅延弾性率E2については、図12に示すように、1―ブタノールの添加量が増えるほど、低下した。相関係数r=0980但し共に遅延弾性率に対して片側常用対数で処理した。。また、粘性率ηについては、図13に示すように、1-ブタノールの添加量が増えるほど低下した相関係数r=0991但し共に粘性率に対して片側常用対数で処理した。。<フーリエ変換型赤外分光測定>1ブタノールの添加量の最も多い、実施例41の形状記憶樹脂成形物及び1ブタノールを添加しなかった比較例1-1の形状記憶樹脂成形物について、重合した日及び重合から30日目の試料のFT―IRスペクトルを測定した。測定試料はKBr錠剤法によって調製し、フーリエ変換赤外分光光度計を用い、積算回数は32回とした。重合した日の測定結果を図14に、重合から30日後の測定結果を図15に示す。図14及び図15に示す結果から、実施例4-1及び比較例1-1のいずれも、0日目と30日目との間において経時的な変化は認められなかった。この結果から、1―ブタノールを添加してもエステル交換反応等の化学反応は起こらず、形状樹脂中に1-ブタノールが存在している状態であることが示唆された。<経時的な重量変化の測定>実施例1-1、2-1、3-1、4-1及び比較例1-1の形状記憶樹脂成形物をそれぞれ小瓶の中に入れ、開口状態にてインキュベーターで37°Cに保ったまま水中にて保存した。そして、24時間毎に28日間、重量を電子計量機で計測し、その変化を求めた。結果を図16に示す。1-ブタノールを全く添加していない比較例1-1は時間経過に関わらず、重量は一定値を示した。一方、1-ブタノールを添加した実施例1-1、2-1、3-1、4-1は、時間の経過とともに重量が減少し、1-ブタノールの添加量が多いほど重量の減少は顕著であった。また、実施例1-1、2-1、3-1、4-1は、5日目以降は減少率が小さくなったが、28日目においても、一定値とならず、漸次減少傾向を示した。<圧縮弾性率の測定>実施例1-1、2-1、3-1、4-1及び比較例1-1の形状記憶樹脂成形物を37°Cのインキュベーター内に24時間水中保存した後、万能試験機。歯列矯正のモデル試験続いて、上記のようにして作製したマウスピース型の歯列矯正器具を用いて、歯列矯正のモデル試験を行った。まず、歯列前歯部に叢生異常歯列を有するタイポドント株式会社ニッシン製を作製し図20、これに、上記のマウスピース型の歯列矯正器具を装着し図21、48°Cの温水に5分間浸水した。5分後、温水から取り出し、マウスピース型の歯列矯正器具をタイポドントから取り外し、前歯の移動量を以下に示す方法で測定した。前歯移動量の測定方法デジタルカメラにより、歯が歯肉に挿入されている軸の方向から撮影し、前歯移動量を写真上で実測した。撮影は、正常歯列のタイポドントの歯列T0、叢生を施したタイポドントの歯列T1及び5分間温水に浸漬した後のタイポドントの歯列T2について行った。そして、撮影したT0、T1及びT2の写真を重ね合わせ、上顎左右中切歯、及び切歯の移動距離を計測し、下記数式によって上顎左右中切歯、及び切歯の移動率を求めた。測定結果5分間温水に浸漬した後のタイポドントの写真代用図面を図22に示す。この図から、外観上、歯列は正常な状態になっていることが分かった。また、上顎左右中切歯及び側切歯の移動率の測定結果は約612となった。この移動率は、形状記憶樹脂を用いないマウスピース型の歯列矯正器具よりもはるかに大きな移動率であった。このことから、この実施例のマウスピース型の歯列矯正器具は、1つの型で歯列を大きく移動させることができるという特性を有しており、少ない型で歯列の矯正が可能であることが分かった。上記形状記憶樹脂を用いたマウスピース型の歯列矯正器具では、マウスピースの全体を同じ形状記憶樹脂で作製したが、必要なところ例えば、歯列矯正を行いたい箇所のみに形状記憶樹脂を用い、他の部分は通常の樹脂を用いてもよい。こうであれば、歯列矯正に係る負荷が必要なところのみにかかるため、装着による違和感を最小限にとどめることができる。さらには、歯列矯正の移動距離にあわせて、箇所ごとに性能の異なる形状記憶樹脂を用いてもよい。この発明は上記発明の実施の態様及び実施例の説明に何ら限定されるものではない。特許請求の範囲を逸脱せず、当業者が容易に想到できる範囲で種々の変形態様もこの発明に含まれる。"